(57)【特許請求の範囲】
【請求項１】
下記式（１）
【化１】
0006491637.tif 000007
（式中、Ｘは単結合又は連結基を示す）
で表される脂環エポキシ化合物（Ａ）、分子内に２以上のグリシジル基を有し、且つシロキサン結合により構成された環状シロキサン骨格を有するシロキサン化合物（Ｂ）、及び硬化剤（Ｃ）を含み、
硬化性組成物全量における脂環エポキシ化合物（Ａ）の含有量が５〜７０重量％、
硬化性組成物全量におけるシロキサン化合物（Ｂ）の含有量が１〜５０重量％、
硬化剤（Ｃ）の含有量が、硬化性組成物に含まれる硬化性化合物１００重量部に対して、０．０１〜１５重量部であることを特徴とする硬化性組成物。
【請求項２】
脂環エポキシ化合物（Ａ）が、ビス（３，４−エポキシシクロヘキシルメチル）エーテル及び／又は２，２−ビス（３，４−エポキシシクロヘキサン−１−イル）プロパンである請求項１に記載の硬化性組成物。
【請求項３】
ウェハレベルレンズ用硬化性組成物である請求項１又は２に記載の硬化性組成物。
【請求項４】
請求項１又は２に記載の硬化性組成物を硬化させて得られる硬化物。
【請求項５】
請求項１又は２に記載の硬化性組成物を成型に付すことを特徴とするウェハレベルレンズの製造方法。
【請求項６】
請求項１又は２に記載の硬化性組成物の成型物であるウェハレベルレンズ。
【請求項７】
請求項６に記載のウェハレベルレンズを備えるカメラ。
【発明の詳細な説明】
【技術分野】
【０００１】
本発明は、脂環エポキシ化合物及びシロキサン化合物を含む硬化性組成物、該硬化性組成物を硬化して得られる硬化物、並びに、該硬化性組成物を使用して得られるウェハレベルレンズに関する。本願は、２０１４年２月２８日に日本に出願した、特願２０１４−０３８２７５号の優先権を主張し、その内容をここに援用する。
【背景技術】
【０００２】
従来、レンズ（特に、車載カメラ用レンズ）用材料としては、耐熱性、透明性、及び寸法安定性に優れるガラスが用いられてきた。しかし、たとえ低融点ガラスであっても溶融温度が約４００℃以上と高いため加工性の点で劣り、その上、金型が熱で劣化して繰り返し使用することができなくなるため、製造コストが高くつくことが問題であった。そこで、近年、樹脂材料への代替が盛んに検討されている。【０００３】
レンズ用樹脂材料としては、シクロオレフィンポリマーやポリカーボネート等の熱可塑性樹脂を使用することが知られているが（特許文献１）、前記樹脂は耐熱性の点で劣るため車載カメラ用レンズのように耐熱性が求められる用途においては使用不可能であった。【０００４】
耐熱性の問題を解決する方法としては、イソシアヌル環を主骨格とする構造を有するエポキシ化合物を使用する方法が挙げられる（特許文献２）。しかし、前記エポキシ化合物は硬化性の点で劣るため、２〜３分程度の加熱で速やかに硬化することが求められるウェハレベルレンズの材料として使用することは困難であった。また、得られる硬化物は高温環境下に長期間曝すと黄変し易く、透明性を維持することが困難であった。
【先行技術文献】
【特許文献】
【０００５】
【特許文献１】特開平９−２６３６２７号公報
【特許文献２】特開２０００−３４４８６７号公報
【発明の概要】
【発明が解決しようとする課題】
【０００６】
従って、本発明の目的は、速やかに硬化して、高温環境下においても長期に亘って黄変を抑制し、優れた透明性を維持することができる硬化物を形成する硬化性組成物を提供することにある。
また、本発明の他の目的は、高温環境下において長期に亘って黄変を抑制し、優れた透明性を維持することができる硬化物を提供することにある。
【課題を解決するための手段】
【０００７】
本発明者らは上記課題を解決するため鋭意検討した結果、分子内に２以上のグリシジル基を有し、耐熱性及び黄変防止性に優れた硬化物を形成することができるシロキサン化合物と、硬化性に優れた特定の脂環エポキシ化合物、及び硬化剤を含有する硬化性組成物は、加熱することにより速やかに硬化物を形成することができる優れた硬化性を有し、高温環境下においても長期に亘って黄変を抑制し、優れた透明性を維持することができる硬化物を形成できることを見いだした。本発明はこれらの知見に基づいて完成させたものである。【０００８】
すなわち、本発明は、下記式（１）
【化１】
0006491637.tif 000002
（式中、Ｘは単結合又は連結基を示す）
で表される脂環エポキシ化合物（Ａ）、分子内に２以上のグリシジル基を有するシロキサン化合物（Ｂ）、及び硬化剤（Ｃ）を含むことを特徴とする硬化性組成物を提供する。【０００９】
本発明は、また、脂環エポキシ化合物（Ａ）が、ビス（３，４−エポキシシクロヘキシルメチル）エーテル及び／又は２，２−ビス（３，４−エポキシシクロヘキサン−１−イル）プロパンである前記の硬化性組成物を提供する。【００１０】
本発明は、また、硬化性組成物全量（１００重量％）に脂環エポキシ化合物（Ａ）を５〜７０重量％含有する前記の硬化性組成物を提供する。【００１１】
本発明は、また、ウェハレベルレンズ用硬化性組成物である前記の硬化性組成物を提供する。【００１２】
本発明は、また、前記の硬化性組成物を硬化させて得られる硬化物を提供する。【００１３】
本発明は、また、前記の硬化性組成物を成型に付すことを特徴とするウェハレベルレンズの製造方法を提供する。【００１４】
本発明は、また、前記のウェハレベルレンズの製造方法により得られるウェハレベルレンズを提供する。【００１５】
本発明は、また、前記のウェハレベルレンズを備えるカメラを提供する。【００１６】
すなわち、本発明は以下に関する。
［１］  式（１）で表される脂環エポキシ化合物（Ａ）、分子内に２以上のグリシジル基を有するシロキサン化合物（Ｂ）、及び硬化剤（Ｃ）を含むことを特徴とする硬化性組成物。
［２］  脂環エポキシ化合物（Ａ）が、式（１）で表され、式中のＸが４級炭素及び／又はヘテロ原子を含有する連結基である化合物である［１］に記載の硬化性組成物。
［３］  脂環エポキシ化合物（Ａ）が、ビス（３，４−エポキシシクロヘキシルメチル）エーテル及び／又は２，２−ビス（３，４−エポキシシクロヘキサン−１−イル）プロパンである［１］に記載の硬化性組成物。
［４］  脂環エポキシ化合物（Ａ）の含有量が、硬化性組成物全量（１００重量％）の５〜７０重量％である［１］〜［３］の何れか１つに記載の硬化性組成物。
［５］  シロキサン化合物（Ｂ）が、式（２）で表される環状シロキサン骨格を有する化合物である［１］〜［４］の何れか１つに記載の硬化性組成物。
［６］  シロキサン化合物（Ｂ）が、分子内に２以上のグリシジルエーテル基を有する環状シロキサンである［１］〜［５］の何れか１つに記載の硬化性組成物。
［７］  シロキサン化合物（Ｂ）のエポキシ当量が１００〜３５０ｇ／ｅｑである［１］〜［６］の何れか１つに記載の硬化性組成物。
［８］  シロキサン化合物（Ｂ）が、式（2-1）〜（2-11）で表される化合物である［１］〜［４］の何れか１つに記載の硬化性組成物。
［９］  シロキサン化合物（Ｂ）の含有量が、硬化性組成物全量（１００重量％）の１〜５０重量％である［１］〜［８］の何れか１つに記載の硬化性組成物。
［１０］  更に、水素化グリシジルエーテル系エポキシ化合物及び／又はイソシアヌル酸グリシジル化合物を硬化性組成物全量（１００重量％）の５〜４０重量％含有する［１］〜［９］の何れか１つに記載の硬化性組成物。
［１１］  更に、水素化グリシジルエーテル系エポキシ化合物を硬化性組成物全量（１００重量％）の５〜４０重量％含有する［１］〜［１０］の何れか１つに記載の硬化性組成物。
［１２］  更に、イソシアヌル酸グリシジル化合物を硬化性組成物全量（１００重量％）の５〜３０重量％含有する［１］〜［１１］の何れか１つに記載の硬化性組成物。
［１３］  硬化性組成物に含まれる全エポキシ基（１００モル％）に占める脂環エポキシ基の割合が６０〜８３モル％である［１］〜［１２］の何れか１つに記載の硬化性組成物。
［１４］  硬化剤（Ｃ）がカチオン重合開始剤である［１］〜［１３］の何れか１つに記載の硬化性組成物。
［１５］  硬化剤（Ｃ）の含有量が、硬化性組成物に含まれる硬化性化合物１００重量部に対して０．０１〜１５重量部である［１］〜［１４］の何れか１つに記載の硬化性組成物。
［１６］  脂環エポキシ化合物（Ａ）、シロキサン化合物（Ｂ）、水素化グリシジルエーテル系エポキシ化合物、イソシアヌル酸グリシジル化合物、及び硬化剤（Ｃ）以外の化合物の含有量が、硬化性組成物全量（１００重量％）の５重量％以下である［１０］〜［１５］の何れか１つに記載の硬化性組成物。
［１７］  硬化性組成物の粘度［２５℃、せん断速度２０（１／ｓ）における］が０．０５〜５Ｐａ・ｓである［１］〜［１６］の何れか１つに記載の硬化性組成物。
［１８］  ウェハレベルレンズ用硬化性組成物である［１］〜［１７］の何れか１つに記載の硬化性組成物。
［１９］  車載カメラに使用するウェハレベルレンズ用硬化性組成物である［１］〜［１７］の何れか１つに記載の硬化性組成物。
［２０］  ［１］〜［１９］の何れか１つに記載の硬化性組成物を硬化させて得られる硬化物。
［２１］  硬化物［厚み０．５ｍｍ］の波長４００ｎｍの光の内部透過率が７０％以上である［２０］に記載の硬化物。
［２２］  硬化物［厚み０．５ｍｍ］の波長４５０ｎｍの光の内部透過率が８０％以上である［２０］又は［２１］に記載の硬化物。
［２３］  ガラス転移温度（Ｔｇ）が１００〜２００℃である［２０］〜［２２］の何れか１つに記載の硬化物。
［２４］  ２５℃における波長５８９ｎｍの光の屈折率（ＪＩＳ  Ｋ  ７１４２準拠）が１．４５〜１．５５である［２０］〜［２３］の何れか１つに記載の硬化物。
［２５］  ［１］〜［１９］の何れか１つに記載の硬化性組成物を成型に付すことを特徴とするウェハレベルレンズの製造方法。
［２６］  ［２５］に記載のウェハレベルレンズの製造方法により得られるウェハレベルレンズ。
［２７］  ［２６］に記載のウェハレベルレンズを備えるカメラ。
【発明の効果】
【００１７】
本発明の硬化性組成物は上記構成を有するため２〜３分程度の加熱により速やかに硬化物を形成することができる優れた硬化性を有し、得られる硬化物は高温環境下において長期に亘って黄変を抑制し、優れた透明性を維持することができる。そのため、ウェハレベルレンズ用材料（特に、車載カメラに使用するウェハレベルレンズ用材料）として好適に使用することができる。
【発明を実施するための形態】
【００１８】
［脂環エポキシ化合物（Ａ）］
本発明の硬化性組成物の必須成分である脂環エポキシ化合物（Ａ）は、下記式（１）
【化２】
0006491637.tif 000003
（式中、Ｘは単結合又は連結基を示す）
で表される、脂環を構成する隣接する２つの炭素原子と酸素原子とで構成されるエポキシ基（＝脂環エポキシ基）を有する化合物である。但し、脂環エポキシ化合物（Ａ）には、下記のシロキサン化合物（Ｂ）は含まれない。
【００１９】
式（１）中、Ｘは単結合又は連結基（１以上の原子を有する二価の基）を示す。前記連結基としては、例えば、２価の炭化水素基、カルボニル基（−ＣＯ−）、エーテル結合（−Ｏ−）、エステル結合（−ＣＯＯ−）、アミド結合（−ＣＯＮＨ−）、カーボネート結合（−ＯＣＯＯ−）、及びこれらが複数個結合した基等を挙げることができる。
【００２０】
上記二価の炭化水素基としては、例えば、炭素数が１〜１８の直鎖状又は分岐鎖状のアルキレン基、二価の脂環式炭化水素基等を挙げることができる。炭素数が１〜１８の直鎖状又は分岐鎖状のアルキレン基としては、例えば、メチレン基、メチルメチレン基、ジメチルメチレン基、ジメチレン基、トリメチレン基等を挙げることができる。上記二価の脂環式炭化水素基としては、例えば、１，２−シクロペンチレン基、１，３−シクロペンチレン基、シクロペンチリデン基、１，２−シクロヘキシレン基、１，３−シクロヘキシレン基、１，４−シクロヘキシレン基、シクロヘキシリデン基等のシクロアルキレン基（シクロアルキリデン基を含む）等を挙げることができる。
【００２１】
本発明における脂環エポキシ化合物（Ａ）は、なかでも、脱水素により共役系構造（特に、π電子共役系構造）をとりにくい化合物が、より一層耐熱透明性に優れた硬化物を得ることができる点で好ましく、特に、一分子内の２個の脂環エポキシ基が４級炭素及び／又はヘテロ原子を含有する連結基を介して結合している化合物が好ましい。
【００２２】
脂環エポキシ化合物（Ａ）の代表的な例としては、ビス（３，４−エポキシシクロヘキシルメチル）エーテル及び／又は２，２−ビス（３，４−エポキシシクロヘキサン−１−イル）プロパン［＝２，２−ビス（３，４−エポキシシクロヘキシル）プロパン］等を挙げることができる。
【００２３】
本発明の硬化性組成物全量（１００重量％）における脂環エポキシ化合物（Ａ）の含有量（配合量）は、例えば５〜７０重量％程度、好ましくは１５〜６０重量％、特に好ましくは３０〜６０重量％である。脂環エポキシ化合物（Ａ）の含有量が上記範囲を外れると、硬化性組成物の硬化性と硬化物の黄変防止性を兼ね備えることが困難となる傾向がある。尚、本発明の硬化性組成物において、脂環エポキシ化合物（Ａ）は１種を単独で、又は２種以上を組み合わせて使用することができる。
【００２４】
また、本発明の硬化性組成物に含まれる硬化性化合物全量（１００重量％；例えば、エポキシ化合物、オキセタン化合物等の硬化性化合物の総和）に対する脂環エポキシ化合物（Ａ）の含有量（配合量）は、例えば２０〜７０重量％程度、好ましくは３０〜６０重量％、特に好ましくは４０〜６０重量％である。脂環エポキシ化合物（Ａ）の含有量が上記範囲を外れると、硬化性と得られる硬化物の耐熱透明性を兼ね備えることが困難となる傾向がある。
【００２５】
［シロキサン化合物（Ｂ）］
本発明の硬化性組成物の必須成分であるシロキサン化合物（Ｂ）は、得られる硬化物に、長期に亘って高温環境下に曝した場合の黄変防止性（＝耐熱透明性）を付与する化合物であり、分子内に２以上のグリシジル基を有し、さらに、シロキサン結合（Ｓｉ−Ｏ−Ｓｉ）により構成されたシロキサン骨格を有する化合物である。シロキサン化合物（Ｂ）におけるシロキサン骨格としては、例えば、環状シロキサン骨格やポリシロキサン骨格［例えば、直鎖状又は分岐鎖状のシリコーン（直鎖状又は分岐鎖状ポリシロキサン）や、かご型やラダー型のポリシルセスキオキサン等］等を挙げることができる。
【００２６】
本発明におけるシロキサン化合物（Ｂ）としては、なかでも、硬化性に優れ、得られる硬化物が耐熱透明性に特に優れる点で、下記式（２）で表される環状シロキサン骨格を有する化合物（以後、「環状シロキサン」と称する場合がある）が好ましい。
【００２７】
【化３】
0006491637.tif 000004
【００２８】
上記式（２）中、Ｒ1、Ｒ2は、グリシジル基を含有する一価の基又はアルキル基を示す。但し、式（２）で表される化合物におけるｎ個のＲ1及びｎ個のＲ2のうち、少なくとも２個はグリシジル基を含有する一価の基である。また、式（２）中のｎは３以上の整数を示す。尚、式（２）で表される化合物におけるＲ1、Ｒ2は同一であってもよいし、異なっていてもよい。また、複数のＲ1は同一であってもよいし、異なっていてもよい。複数のＲ2も同一であってもよいし、異なっていてもよい。
【００２９】
上記グリシジル基を含有する一価の基としては、−Ａ−Ｏ−Ｒ3で表されるグリシジルエーテル基［Ａはアルキレン基を示し、Ｒ3はグリシジル基を示す］が好ましい。上記Ａ（アルキレン基）としては、例えば、メチレン基、メチルメチレン基、ジメチルメチレン基、ジメチレン基、トリメチレン基等の炭素数が１〜１８の直鎖状又は分岐鎖状のアルキレン基等を挙げることができる。
【００３０】
上記アルキル基としては、例えば、メチル基、エチル基、プロピル基、イソプロピル基等の炭素数１〜１８（好ましくは炭素数１〜６、特に好ましくは炭素数１〜３）の直鎖状又は分岐鎖状のアルキル基を挙げることができる。
【００３１】
式（２）中のｎは３以上の整数を示し、なかでも、硬化性組成物の硬化性、及び硬化物の耐熱性及び機械強度に優れる点で３〜６の整数が好ましい。
【００３２】
シロキサン化合物（Ｂ）が分子内に有するグリシジル基の数は２個以上であり、硬化性組成物の硬化性、硬化物の耐熱性及び機械強度の観点から２〜６個が好ましく、特に好ましくは２〜４個である。
【００３３】
シロキサン化合物（Ｂ）のエポキシ当量（ＪＩＳ  Ｋ７２３６に準拠）は、硬化性組成物の硬化性、及び硬化物の耐熱透明性に優れる点で１００〜３５０が好ましく、特に好ましくは１５０〜３００、最も好ましくは２００〜２７０である。
【００３４】
本発明の硬化性組成物には、シロキサン化合物（Ｂ）以外にも他のシロキサン化合物（例えば、脂環エポキシ基含有環状シロキサン、特開２００８−２４８１６９号公報に記載の脂環エポキシ基含有シリコーン樹脂、特開２００８−１９４２２号公報に記載の１分子中に少なくとも２個のエポキシ官能性基を有するオルガノポリシルセスキオキサン樹脂等）を含有していてもよいが、本発明の硬化性組成物に含まれる全シロキサン化合物に占めるシロキサン化合物（Ｂ）の割合は、１０重量％以上であることが好ましく、より好ましくは２０重量％以上、更に好ましくは３０重量％以上、特に好ましくは５０重量％以上、最も好ましくは８０重量％以上である。
【００３５】
シロキサン化合物（Ｂ）としては、より具体的には、下記式（2-1）〜（2-11）で表される、分子内に２以上のグリシジル基を有する環状シロキサン等を挙げることができる。
【化４】
0006491637.tif 000005
【００３６】
尚、本発明の硬化性組成物において、シロキサン化合物（Ｂ）は１種を単独で、又は２種以上を組み合わせて使用することができる。シロキサン化合物（Ｂ）としては、例えば、商品名「Ｘ−４０−２７０１」、「Ｘ−４０−２７２８」、「Ｘ−４０−２７３８」、「Ｘ−４０−２７４０」（以上、信越化学工業（株）製）等の市販品を用いることができる。
【００３７】
本発明の硬化性組成物全量（１００重量％）におけるシロキサン化合物（Ｂ）の含有量（配合量）は、例えば１〜５０重量％程度、好ましくは５〜４５重量％、特に好ましくは１０〜４０重量％、最も好ましくは２０〜４０重量％である。シロキサン化合物（Ｂ）の含有量が上記範囲を外れると、硬化性と得られる硬化物の耐熱透明性を兼ね備えることが困難となる傾向がある。
【００３８】
また、本発明の硬化性組成物に含まれる硬化性化合物全量（１００重量％；例えば、エポキシ化合物、オキセタン化合物等の硬化性化合物の総和）に対するシロキサン化合物（Ｂ）の含有量（配合量）は、例えば１〜６０重量％程度、好ましくは５〜５５重量％、特に好ましくは１０〜５０重量％、最も好ましくは２５〜４０重量％である。シロキサン化合物（Ｂ）の含有量が上記範囲を外れると、硬化性と得られる硬化物の耐熱透明性を兼ね備えることが困難となる傾向がある。
【００３９】
［硬化剤（Ｃ）］
本発明の硬化性組成物の必須成分である硬化剤（Ｃ）は、脂環エポキシ化合物（Ａ）やシロキサン化合物（Ｂ）等の硬化性基（特に、エポキシ基）を有する硬化性化合物の硬化反応を開始乃至促進させることにより、又は上記硬化性化合物と反応することにより、上記硬化性化合物を硬化させる働きを有する化合物である。尚、本発明の硬化性組成物において、硬化剤（Ｃ）は１種を単独で、又は２種以上を組み合わせて使用することができる。
【００４０】
硬化剤（Ｃ）としては、例えば、紫外線照射又は加熱処理を施すことによりカチオン種を発生して、重合を開始させるカチオン重合開始剤（酸発生剤）を用いることができる。
【００４１】
紫外線照射によりカチオン種を発生するカチオン重合開始剤としては、例えば、ヘキサフルオロアンチモネート塩、ペンタフルオロヒドロキシアンチモネート塩、ヘキサフルオロホスフェート塩、ヘキサフルオロアルゼネート塩等を挙げることができる。例えば、商品名「ＵＶＡＣＵＲＥ１５９０」（ダイセル・サイテック（株）製）、商品名「ＣＤ−１０１０」、「ＣＤ−１０１１」、「ＣＤ−１０１２」（以上、米国サートマー製）、商品名「イルガキュア２６４」（ＢＡＳＦ製）、商品名「ＣＩＴ−１６８２」（日本曹達（株）製）、商品名「ＣＰＩ−１０１Ａ」（サンアプロ（株）製）等の市販品を使用しても良い。
【００４２】
加熱処理を施すことによりカチオン種を発生するカチオン重合開始剤としては、例えば、アリールジアゾニウム塩、アリールヨードニウム塩、アリールスルホニウム塩、アレン−イオン錯体等を上げることができる。例えば、商品名「ＰＰ−３３」、「ＣＰ−６６」、「ＣＰ−７７」（以上、（株）ＡＤＥＫＡ製）、商品名「ＦＣ−５０９」（スリーエム製）、商品名「ＵＶＥ１０１４」（Ｇ．Ｅ．製）、商品名「サンエイド  ＳＩ−６０Ｌ」、「サンエイド  ＳＩ−８０Ｌ」、「サンエイド  ＳＩ−１００Ｌ」、「サンエイド  ＳＩ−１１０Ｌ」、「サンエイド  ＳＩ−１５０Ｌ」（以上、三新化学工業（株）製）、商品名「ＣＧ−２４−６１」（チバ・ジャパン製）等の市販品を使用しても良い。さらに、アルミニウムやチタン等の金属とアセト酢酸若しくはジケトン類とのキレート化合物とトリフェニルシラノール等のシラノールとの化合物、又はアルミニウムやチタン等の金属とアセト酢酸若しくはジケトン類とのキレート化合物とビスフェノールＳ等のフェノール類との化合物であってもよい。
【００４３】
硬化剤（Ｃ）の含有量（配合量）は、硬化性組成物に含まれる硬化性化合物１００重量部に対して、例えば０．０１〜１５重量部程度、好ましくは０．０１〜１０重量部、特に好ましくは０．０５〜１０重量部、最も好ましくは０．１〜５重量部である。硬化剤（Ｃ）を上記範囲内で使用することにより、耐熱性、耐光性、透明性に優れた硬化物を得ることができる。
【００４４】
［他の硬化性化合物］
本発明の硬化性組成物は、脂環エポキシ化合物（Ａ）及びシロキサン化合物（Ｂ）以外の硬化性化合物（「他の硬化性化合物」と称する場合がある）を含んでいてもよい。他の硬化性化合物としては、例えば、脂環エポキシ化合物（Ａ）及びシロキサン化合物（Ｂ）以外のエポキシ化合物（「他のエポキシ化合物」と称する場合がある）、オキセタン化合物、ビニルエーテル化合物等を挙げることができる。他の硬化性化合物を含有することにより、硬化性組成物の粘度が制御され取り扱い性が向上したり、硬化物を形成する際の硬化収縮が抑制される場合がある。尚、本発明の硬化性組成物において他の硬化性化合物は、１種を単独で、又は２種以上を組み合わせて使用することができる。
【００４５】
他のエポキシ化合物としては、例えば、１分子内に脂環エポキシ基を１個、又は３個以上含有する脂環エポキシ化合物［例えば、１，２：８，９−ジエポキシリモネン、エポキシヘキサヒドロフタル酸ジ２−エチルヘキシル等］、脂環にエポキシ基が直接単結合で結合している化合物［例えば、２，２−ビス（ヒドロキシメチル）−１−ブタノールの１，２−エポキシ−４−（２−オキシラニル）シクロヘキサン付加物等］、芳香族グリシジルエーテル系エポキシ化合物［例えば、ビスフェノールＡ型エポキシ化合物、ビスフェノールＦ型エポキシ化合物、ビフェノール型エポキシ化合物、フェノールノボラック型エポキシ化合物、クレゾールノボラック型エポキシ化合物、ビスフェノールＡのクレゾールノボラック型エポキシ化合物、ナフタレン型エポキシ化合物、トリスフェノールメタンから得られるエポキシ化合物等］、脂肪族グリシジルエーテル系エポキシ化合物［例えば、脂肪族ポリグリシジルエーテル等］、グリシジルエステル系エポキシ化合物、グリシジルアミン系エポキシ化合物、水素化グリシジルエーテル系エポキシ化合物（核水素化芳香族グリシジルエーテル系エポキシ化合物）、イソシアヌル酸グリシジル化合物等を挙げることができる。
【００４６】
他のエポキシ化合物としては、なかでも、透明性及び耐湿性に優れた硬化物を得ることができる点で、水素化グリシジルエーテル系エポキシ化合物及び／又はイソシアヌル酸グリシジル化合物が好ましい。
【００４７】
上記水素化グリシジルエーテル系エポキシ化合物としては、具体的には、２，２−ビス［４−（２，３−エポキシプロポキシ）シクロへキシル］プロパン、２，２−ビス［３，５−ジメチル−４−（２，３−エポキシプロポキシ）シクロへキシル］プロパン、及びこれらの多量体等のビスフェノールＡ型ジグリシジル化合物を水素化した化合物（＝水素化ビスフェノールＡ型ジグリシジル化合物）；ビス［ｏ，ｏ−（２，３−エポキシプロポキシ）シクロへキシル］メタン、ビス［ｏ，ｐ−（２，３−エポキシプロポキシ）シクロへキシル］メタン、ビス［ｐ，ｐ−（２，３−エポキシプロポキシ）シクロへキシル］メタン、ビス［３，５−ジメチル−４−（２，３−エポキシプロポキシ）シクロへキシル］メタン、及びこれらの多量体等のビスフェノールＦ型ジグリシジル化合物を水素化した化合物（＝水素化ビスフェノールＦ型ジグリシジル化合物）；水添ビフェノール型エポキシ化合物；水添フェノールノボラック型エポキシ化合物；水添クレゾールノボラック型エポキシ化合物；ビスフェノールＡの水添クレゾールノボラック型エポキシ化合物；水添ナフタレン型エポキシ化合物；トリスフェノールメタンから得られるエポキシ化合物の水添エポキシ化合物等を挙げることができる。
【００４８】
上記イソシアヌル酸グリシジル化合物としては、具体的には、イソシアヌル酸トリグリシジル、イソシアヌル酸ジグリシジルモノアリル、イソシアヌル酸モノグリシジルジアリル等を挙げることができる。
【００４９】
他のエポキシ化合物としては、例えば、商品名「ＹＸ８０００」、「ＹＸ８０３４」、「ＹＸ８０４０」（以上、三菱化学（株）製）、商品名「ＴＥＰＩＣ−ＶＬ」（日産化学工業（株）製）、商品名「ＭＡ−ＤＧＩＣ」、「ＤＡ−ＭＧＩＣ」（以上、四国化成工業（株）製）等の市販品を使用することもできる。
【００５０】
上記オキセタン化合物としては、例えば、トリメチレンオキシド、３，３−ビス（ビニルオキシメチル）オキセタン、３−エチル−３−ヒドロキシメチルオキセタン、３−エチル−３−（２−エチルヘキシルオキシメチル）オキセタン、３−エチル−３−（ヒドロキシメチル）オキセタン、３−エチル−３−［（フェノキシ）メチル］オキセタン、３−エチル−３−（ヘキシルオキシメチル）オキセタン、３−エチル−３−（クロロメチル）オキセタン、３，３−ビス（クロロメチル）オキセタン、１，４−ビス［（３−エチル−３−オキセタニルメトキシ）メチル］ベンゼン、ビス（［１−エチル（３−オキセタニル）］メチル）エーテル、４，４’−ビス［（３−エチル−３−オキセタニル）メトキシメチル］ビシクロヘキシル、１，４−ビス［（３−エチル−３−オキセタニル）メトキシメチル］シクロヘキサン、３−エチル−３（［（３−エチルオキセタン−３−イル)メトキシ]メチル）オキセタン等を挙げることができる。
【００５１】
上記ビニルエーテル化合物としては、例えば、２−ヒドロキシエチルビニルエーテル、３−ヒドロキシプロピルビニルエーテル、２−ヒドロキシプロピルビニルエーテル、２−ヒドロキシイソプロピルビニルエーテル、４−ヒドロキシブチルビニルエーテル、３−ヒドロキシブチルビニルエーテル、２−ヒドロキシブチルビニルエーテル、３−ヒドロキシイソブチルビニルエーテル、２−ヒドロキシイソブチルビニルエーテル、１−メチル−３−ヒドロキシプロピルビニルエーテル、１−メチル−２−ヒドロキシプロピルビニルエーテル、１−ヒドロキシメチルプロピルビニルエーテル、４−ヒドロキシシクロヘキシルビニルエーテル、１，６−ヘキサンジオールモノビニルエーテル、１，４−シクロヘキサンジメタノールモノビニルエーテル、１，３−シクロヘキサンジメタノールモノビニルエーテル、１，２−シクロヘキサンジメタノールモノビニルエーテル、ｐ−キシレングリコールモノビニルエーテル、ｍ−キシレングリコールモノビニルエーテル、ｏ−キシレングリコールモノビニルエーテル、ジエチレングリコールモノビニルエーテル、トリエチレングリコールモノビニルエーテル、テトラエチレングリコールモノビニルエーテル、ペンタエチレングリコールモノビニルエーテル、オリゴエチレングリコールモノビニルエーテル、ポリエチレングリコールモノビニルエーテル、ジプロピレングリコールモノビニルエーテル、トリプロピレングリコールモノビニルエーテル、テトラプロピレングリコールモノビニルエーテル、ペンタプロピレングリコールモノビニルエーテル、オリゴプロピレングリコールモノビニルエーテル、ポリプロピレングリコールモノビニルエーテル、及びこれらの誘導体等を挙げることができる。
【００５２】
他の硬化性化合物の含有量（配合量）は、硬化性組成物全量（１００重量％）に対して、例えば４０重量％以下（好ましくは５〜４０重量％）、好ましくは３０重量％以下（好ましくは５〜３０重量％）である。
【００５３】
なかでも、水素化グリシジルエーテル系エポキシ化合物を、硬化性組成物に含まれる硬化性化合物全量（１００重量％）に対して、例えば５〜４０重量％程度含有することが好ましく、特に好ましくは１０〜３０重量％である。水素化グリシジルエーテル系エポキシ化合物を上記範囲で含有すると、硬化物の耐熱透明性を向上することができる。一方、水素化グリシジルエーテル系エポキシ化合物の含有量が上記範囲を上回ると、硬化性とＴｇが低下し、ウェハレベルレンズ用材料として使用することが困難となる場合がある。
【００５４】
また、イソシアヌル酸グリシジル化合物を、硬化性組成物に含まれる硬化性化合物全量（１００重量％）に対して、例えば５〜３０重量％含有することが好ましく、特に好ましくは５〜２０重量％である。イソシアヌル酸グリシジル化合物を上記範囲で含有すると、得られる硬化物の透明性を維持しつつ、硬化性組成物に適度な粘度を付与することができる。一方、イソシアヌル酸グリシジル化合物の含有量が上記範囲を上回ると、硬化性が低下し、ウェハレベルレンズ用材料として使用することが困難となる場合がある。
【００５５】
更に、硬化性組成物に含まれる全エポキシ基（グリシジル基及び脂環エポキシ基の和）（１００モル％）に占める脂環エポキシ基の割合は、例えば３０〜８３モル％程度（好ましくは５０〜８０モル％、特に好ましくは６０〜８０モル％）であることが、硬化性組成物の硬化性と、得られる硬化物の耐熱透明性を兼ね備えることができる点で好ましい。
【００５６】
［添加剤等］
本発明の硬化性組成物は上記化合物の他にも公知乃至慣用の添加剤を含有していても良い。前記添加剤としては、特に限定されないが、例えば、金属酸化物粒子、ゴム粒子、シリコーン系やフッ素系の消泡剤、シランカップリング剤、充填剤、可塑剤、レベリング剤、帯電防止剤、離型剤、難燃剤、着色剤、酸化防止剤、紫外線吸収剤、イオン吸着体、顔料、撥水・撥油剤等を挙げることができる。これらの添加剤の含有量（配合量）は、硬化性組成物（１００重量％）に対して、例えば５重量％以下とすることが好ましい。また、本発明の硬化性組成物は溶媒を含んでいてもよいが、あまり多いと硬化物に気泡が生じる場合があるので、硬化性組成物（１００重量％）に対して１０重量％以下とすることが好ましく、特に好ましくは１重量％以下である。
【００５７】
本発明の硬化性組成物は、特に限定されないが、例えば、脂環エポキシ化合物（Ａ）、シロキサン化合物（Ｂ）、硬化剤（Ｃ）、必要に応じてその他の成分等を配合し、例えば真空下で気泡を除去しながら撹拌・混合することにより調製することができる。撹拌・混合する際の温度は、例えば１０〜６０℃程度が好ましい。尚、撹拌・混合には、公知乃至慣用の装置（例えば、自転公転型ミキサー、１軸又は多軸エクストルーダー、プラネタリーミキサー、ニーダー、ディゾルバー等）を使用できる。
【００５８】
［硬化物］
本発明の硬化性組成物に、例えば、加熱処理及び／又は光照射を施すことにより、硬化物（「本発明の硬化物」と称する場合がある）が得られる。本発明の硬化性組成物は硬化性に優れ、加熱処理を行う場合は、例えば１００〜２００℃程度（好ましくは１２０〜１６０℃）の温度で短時間（例えば１〜１０分間程度、好ましくは１〜３分）加熱することで硬化物を形成することができる。そのためウェハレベルレンズ金型の熱による劣化を防止することができる。また、光照射を行う場合は、その光源として、例えば、水銀ランプ、キセノンランプ、カーボンアークランプ、メタルハライドランプ、太陽光、電子線、レーザー光等を使用することができる。また、光照射後、例えば５０〜１８０℃程度の温度で加熱処理を施して更に硬化反応を進行させてもよい。
【００５９】
また、加熱処理及び／又は光照射終了後は、更にアニール処理を施して内部歪みを除去することが好ましく、例えば１００〜２００℃の温度で３０分〜１時間程度加熱することが好ましい。
【００６０】
本発明の硬化物の４００ｎｍにおける内部透過率［厚み０．５ｍｍ換算］は例えば７０％以上（例えば、７０〜１００％）、好ましくは７５％以上、特に好ましくは８０％以上、最も好ましくは８５％以上である。また、１５０℃の高温環境下に２２０時間程度曝した場合でも黄変を防止することができ、硬化物の４００ｎｍにおける内部透過率［厚み０．５ｍｍ換算］を７０％以上（好ましくは７５％以上）に維持することができる。
【００６１】
本発明の硬化物の４５０ｎｍにおける内部透過率［厚み０．５ｍｍ換算］は例えば８０％以上（例えば、８０〜１００％）、好ましくは８５％以上、特に好ましくは９０％以上である。また、１５０℃の高温環境下に２２０時間程度曝した場合でも黄変を防止することができ、硬化物の４５０ｎｍにおける内部透過率［厚み０．５ｍｍ換算］を７５％以上（好ましくは８０％以上、特に好ましくは８５％以上）に維持することができる。
【００６２】
本発明の硬化物のガラス転移温度（Ｔｇ）は、１００℃以上程度（例えば１００〜２００℃）、好ましくは１１０℃以上、特に好ましくは１２０℃以上である。ガラス転移温度が１００℃未満であると、使用態様によっては（車載カメラ用レンズとして使用する場合等）硬化物の耐熱性が不十分となる場合がある。硬化物のガラス転移温度は、例えば、各種熱分析［ＤＳＣ（示差走査熱量計）、ＴＭＡ（熱機械分析装置）等］や動的粘弾性測定等により測定でき、より具体的には、実施例に記載の測定方法により測定できる。
【００６３】
本発明の硬化物の屈折率は、例えば０〜１．６０程度、好ましくは１．４５〜１．５５であり、１５０℃の高温環境下に２２０時間程度曝した場合でもその値を維持することができる。また、本発明の硬化物のアッベ数は、例えば４５以上、好ましくは５０以上であり、１５０℃の高温環境下に２２０時間曝した場合でもその値を維持することができる。
【００６４】
本発明の硬化性組成物は硬化性に優れ、極めて速やかに硬化して、耐熱透明性に優れた硬化物を形成することができる。そのため、ウェハレベルレンズ用硬化性組成物（特に、車載カメラに使用するウェハレベルレンズ用硬化性組成物）として好適に使用することができる。
【００６５】
［ウェハレベルレンズの製造方法］
本発明のウェハレベルレンズの製造方法としては、上記硬化性組成物を成型（例えば、キャスティング成型法、射出成型法）に付すことを特徴とする。尚、ウェハレベルレンズ金型は、金属製、ガラス製、及びプラスチック製の何れであっても良い。
【００６６】
キャスティング成型法には同時成型法や個片成型法が含まれ、それぞれ下記工程を有する。
（同時成型法）
工程１：上記硬化性組成物を複数個のレンズ型が一定方向に整列した形状を有するウェハレベルレンズ金型に流し込み、加熱及び／又は光照射を施して硬化させる
工程２：ウェハレベルレンズ金型を外してアニール処理を行い、ウェハレベルレンズが複数個結合した形状を有する硬化物を得る
工程３：ウェハレベルレンズが複数個結合した形状を有する硬化物を個片化してウェハレベルレンズを得る
（個片成型法）
工程１：上記硬化性組成物を１個のレンズ型を有するウェハレベルレンズ金型に流し込み、加熱及び／又は光照射を施して硬化させる
工程２：ウェハレベルレンズ金型を外してアニール処理を行い、ウェハレベルレンズを得る
【００６７】
射出成型法は下記工程を有する。
工程１：上記硬化性組成物を射出成型用ウェハレベルレンズ金型に流し込み、加熱及び／又は光照射を施して硬化させる
工程２：ウェハレベルレンズ金型を外してアニール処理を行い、バリを切除して、ウェハレベルレンズを得る
【００６８】
硬化性組成物の加熱処理、光照射、及びアニール処理は、上記［硬化物］の項に記載の方法により行うことができる。
【００６９】
上記同時成型法においては、硬化性組成物は低粘度で流動性に優れることが、金型への充填性に優れる点で好ましい。上記同時成型法において使用される硬化性組成物の２５℃、せん断速度２０（１／ｓ）における粘度は、例えば０．０５〜５Ｐａ・ｓ程度、好ましくは０．１〜２Ｐａ・ｓである。上記範囲の粘度を有する硬化性組成物は流動性に優れ、気泡が残存しにくく、注入圧の上昇を抑制しつつ金型へ充填することができる。すなわち、塗布性及び充填性に優れ、成型作業全体に亘り、作業性に優れる。
【００７０】
本発明の硬化性組成物の硬化物は１００〜２００℃程度の高温環境下でも優れた耐熱性を有し、形状保持性に優れる。そのため、金型から外した後にアニール処理を施しても、優れたレンズ中心位置精度を有するウェハレベルレンズを効率よく製造することができる。そのため、上記同時成型法の工程３では、ウェハレベルレンズが複数個結合した形状を有する硬化物を複数枚重ね、最上部の硬化物を基準に切断ラインの位置を決定して切断することにより、ウェハレベルレンズを破損することなく分離させることができ、ウェハレベルレンズ又はその積層体を、低コストで効率よく製造することができる。
【００７１】
本発明のウェハレベルレンズの製造方法により得られるウェハレベルレンズは高温環境下に長期に亘って曝しても黄変を防止することができ、高い透明性を維持することができる。そのため、例えば、カメラ（車載カメラ、デジタルカメラ、ＰＣ用カメラ、携帯電話用カメラ、監視カメラ等のカメラ、特にウェハレベルカメラ）の撮像用レンズ、メガネレンズ、光ビーム集光レンズ、光拡散用レンズ等として、とりわけ耐熱性が求められる車載カメラ用ウェハレベルレンズとして好適に使用することができる。
【００７２】
更にまた、本発明のウェハレベルレンズの製造方法で得られるウェハレベルレンズは耐熱性に優れるため、回路基板に実装する場合、リフローによって半田付け実装が可能である。そのため、本発明のウェハレベルレンズを備えるカメラは、ＰＣＢ（Printed Circuit Board）基盤上に、他の電子部品の表面実装と同一の半田リフロープロセスにて、直接実装することができ、極めて効率的な製品製造が可能となる。
【実施例】
【００７３】
以下、実施例により本発明をより具体的に説明するが、本発明はこれらの実施例により限定されるものではない。【００７４】
実施例１〜５、比較例１〜３
下記表１に記載の各成分を配合組成（単位；重量部）に従って配合し、室温で自転公転型ミキサーで撹拌・混合することにより、均一で透明な硬化性組成物（カチオン硬化性組成物）を得た。【００７５】
次いで、上記で得られた硬化性組成物を、下記加熱処理方法により硬化させて硬化物を得た。尚、下記硬化物の作製にあたっては平面の金型を用いた。
＜加熱処理方法＞
インプリント成型機（商品名「ＮＡＮＯＩＭＰＲＩＮＴＥＲ ＮＭ−０５０１」、明昌機工（株）製）を用い下記成型プロファイルにて、厚み０．５ｍｍで硬化・成型し、２５℃まで冷却した後に離型し、更に予め１８０℃に熱したオーブンで３０分間加熱してアニール処理を行って硬化物を得た（それぞれ５個ずつ）。
成型プロファイル：２５℃で硬化性組成物を金型に塗布し、その後、所定の厚みまでプレス軸位置を調整して金型をプレスし、１５０℃まで３０℃／分で昇温した後、１５０℃で２分間保持する【００７６】
実施例及び比較例で得られた硬化性組成物及びその硬化物について、以下の評価を行った。【００７７】
［粘度］
実施例及び比較例で得られた硬化性組成物の粘度は、レオメーター（商品名「Ｐｈｙｓｉｃａ  ＭＣＲ３０１」、Ａｎｔｏｎ  Ｐａａｒ社製）を使用して測定した、２５℃、せん断速度が２０（１／ｓ）の時の粘度である。【００７８】
［硬化率］
実施例及び比較例で得られた硬化性組成物について、示差走査熱量計（ＤＳＣ）（商品名「Ｑ２０００」、ティー・エイ・インスツルメント社製）を使用し、窒素雰囲気下において、下記の温度条件で加熱した際の硬化性組成物の硬化発熱量（「硬化性組成物の硬化発熱量」とする）を測定した。
次いで、実施例及び比較例で得られた硬化性組成物を上述の＜加熱処理方法＞により硬化させて得られた硬化物（成型後、アリール処理前の硬化物）、及びアニール処理後の硬化物について、下記の温度条件で加熱した際の硬化発熱量（「硬化物の硬化発熱量」とする）を測定し、硬化率を下記式により算出した。
（温度条件）
５０℃で３分間保持し、続いて２０℃／分で２５０℃まで昇温し、２５０℃で３分間保持する。
（硬化率の算出式）
硬化率（％）＝｛１−（硬化物の硬化発熱量）／（硬化性組成物の硬化発熱量）｝×１００【００７９】
［ガラス転移温度：Ｔｇ］
実施例及び比較例で得られた硬化物のガラス転移温度を、固体粘弾性測定装置（商品名「ＲＳＡ−III」、ティー・エイ・インスツルメント社製）を用い、窒素気流下、昇温速度５℃／分、測定温度範囲０℃〜３００℃、周波数１０Ｈｚ、歪０．０５％の条件で測定し、ｔａｎδのピークトップからＴｇを読み取った。【００８０】
［内部透過率］
実施例及び比較例で得られた硬化物、及び１５０℃環境下に表１に記載の時間曝した硬化物の４００ｎｍにおける内部透過率を、下記式によって算出した。
４００ｎｍにおける内部透過率＝４００ｎｍにおける光線透過率／（１−ｒ）2
ｒ＝｛（ｎ1−１）/（ｎ1＋１）｝2
４００ｎｍにおける光線透過率は分光光度計（商品名「Ｕ−３９００」、（株）日立ハイテクノロジーズ製）を用いて測定した。ｎ1は４００ｎｍにおける屈折率であり、下記方法で測定した４００ｎｍにおける屈折率の値を用いた。
４５０ｎｍにおける内部透過率も、上記に準じて算出した。【００８１】
［屈折率］
実施例及び比較例で得られた硬化物、及び１５０℃環境下に表１に記載の時間曝した硬化物の屈折率（２５℃における、波長５８９ｎｍの光の屈折率）を、ＪＩＳ  Ｋ  ７１４２に準拠した方法で、屈折率計（商品名「Ｍｏｄｅｌ  ２０１０」、メトリコン社製）を用いて測定した。【００８２】
［アッベ数］
実施例及び比較例で得られた硬化物、及び１５０℃環境下に表１に記載の時間曝した硬化物のアッベ数を、下記式によって算出した。
アッベ数＝（ｎd−１）／（ｎf−ｎc）
式中、ｎdは波長５８９．２ｎｍの光の屈折率、ｎfは波長４８６．１ｎｍの光の屈折率、ｎcは波長６５６．３ｎｍの光の屈折率を示す。尚、屈折率は、上記方法で測定した各波長の光の屈折率の値を用いた。【００８３】
上記評価結果を表１にまとめて示す。
【表１】
0006491637.tif 000006
【００８４】
表１の略語について説明する。
［硬化性化合物］
Ｘ−４０−２７２８：分子内に２個のグリシジル基を有する環状シロキサン、エポキシ当量：２６２ｇ／ｅｑ、商品名「Ｘ−４０−２７２８」、信越化学工業（株）製
Ｘ−４０−２６７０：分子内に４個の脂環エポキシ基を有する環状シロキサン、エポキシ当量：１８４ｇ／ｅｑ、商品名「Ｘ−４０−２６７０」、信越化学工業（株）製
ＹＸ８０４０：水素化ビスフェノールＡ型ジグリシジル化合物（商品名「ＹＸ８０４０」、三菱化学（株）製）
Ａ−１：ビス（３，４−エポキシシクロヘキシルメチル）エーテル
ＴＥＰＩＣ−ＶＬ：イソシアヌル酸トリグリシジル（商品名「ＴＥＰＩＣ−ＶＬ」、日産化学工業（株）製）
ＰＢ３６００：エポキシ化ポリブタジエン（商品名「エポリードＰＢ３６００」、（株）ダイセル製）
［硬化剤］
ＳＩ-１００Ｌ：熱カチオン重合開始剤、アニオン種としてＰＦ6-を有する芳香族スルホニウム塩（商品名「サンエイドＳＩ−１００Ｌ」、三新化学工業（株）製）
［酸化防止剤］
ＩＲＧ１０１０：ペンタエリスリトールテトラキス［３−（３，５−ジ−ｔ−ブチル−４−ヒドロキシフェノール）プロピオネート］（商品名「ＩＲＧＡＮＯＸ１０１０」、ＢＡＳＦ製）
ＨＰ−１０：２，２’−メチレンビス（４，６−ジ−ｔ−ブチルフェニル）オクチルホスファイト（商品名「ＨＰ−１０」、（株）ＡＤＥＫＡ製）
［撥水・撥油剤］
Ｅ−１６３０：３−パーフルオロヘキシル−１，２−エポキシプロパン（商品名「Ｅ−１６３０」、ダイキン工業（株）製）
【産業上の利用可能性】
【００８５】
本発明の硬化性組成物は２〜３分程度の加熱により速やかに硬化物を形成することができる優れた硬化性を有し、得られる硬化物は高温環境下において長期に亘って黄変を抑制し、優れた透明性を維持することができる。そのため、ウェハレベルレンズ用材料として好適に使用することができる。